(57)【特許請求の範囲】
【請求項１】
i) 酸化物のモル比として無水塩基について、下記式：１００ＸＯ2 、ｍＹ2 Ｏ3 、ｐＲ2/ｎＯ（式中、ｍは１０以下であり、ｐは２０以下であり、Ｒは１つまたは複数のｎ価カチオンであり、Ｘはケイ素および／またはゲルマニウムであり、Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれる）により表される化学組成物、およびii) 該組成物が、粗合成形態で次の表１に示される結果を有するＸ線回折図表を示すこと、
【表１】
0004135121.tif 000017
により特徴付けられるゼオライト。
【請求項２】
ｍは０．６〜８である、請求項１によるゼオライト。
【請求項３】
i) 酸化物のモル比として無水塩基について、下記式：１００ＸＯ2 ：１０Ｙ2 Ｏ3 以下：１０Ｍ2 Ｏ以下（式中、Ｘはケイ素および／またはゲルマニウムであり、Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれ、Ｍは少なくとも１つの（元素周期表IA族の）アルカリ金属カチオンおよび／またはアンモニウムおよび／または水素である）により表される化学組成物、およびii) 該組成物が、焼成形態で次の表２に示される結果を有するＸ線回折図表を示すこと、
【表２】
0004135121.tif 000018
により特徴づけられるゼオライト。
【請求項４】
酸化物のモル比として無水塩基について表される次の化学組成物：１００ＸＯ2 ：１０Ｙ2 Ｏ3 以下：１０Ｑ以下：１０Ｍ2 Ｏ以下（式中、Ｘはケイ素および／またはゲルマニウムであり、Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれ、Ｍは少なくとも１つのアルカリ金属カチオン（元素周期表IA族）および／またはアンモニウムであり、Ｑは少なくとも１つの含窒素有機カチオンまたは含窒素有機カチオンの前駆体または含窒素有機カチオンの分解物質である）を有する、請求項１または２によるゼオライト。
【請求項５】
Ｑは、ｎ＝４、５または６である一般式：
【化１】
0004135121.tif 000019
のビス（メチルピロリジニウム）カチオン、またはその分解物質のうちの１つ、またはその前駆体のうちの１つであるか、又はＱは、次の化学式：
【化２】
0004135121.tif 000020
の臭化1,4-ビス（ビスキヌクリジニウム）ブタン、またはその分解物質のうちの１つ、またはその前駆体のうちの１つである、請求項４によるゼオライト。
【請求項６】
Ｑは、臭化1,6-ビス（メチルピロリジニウム）ヘキサン、臭化1,5-ビス（メチルピロリジニウム）ペンタン、臭化1,4-ビス（メチルピロリジニウム）ブタンまたは臭化1,4-ビス（キヌクリジニウム）ブタンである、請求項４または５によるゼオライト。
【請求項７】
Ｘはケイ素であり、Ｙはアルミニウムである、請求項１〜６のいずれか１項によるゼオライト。
【請求項８】
少なくとも一部がＨ＋型またはＮＨ4 ＋型または金属型ゼオライトであり、前記金属が、第IA族、IB族、IIA 族、IIB 族、IIIA族、IIIB（希土類が含まれる）族、VIII族、Ｓｎ、ＰｂおよびＳｉからなる群から選ばれる、請求項１、２、４、５、６または７のいずれか１項によるゼオライト。
【請求項９】
少なくとも１つの酸化物ＸＯ2 の少なくとも１つの源と、少なくとも１つの酸化物Ｙ2 Ｏ3 の少なくとも１つの源と、場合によっては少なくとも１つの酸化物Ｍ2 Ｏの少なくとも１つの源と、少なくとも１つの含窒素有機カチオンＱまたはそれらの前駆体とを有する水性混合物を反応させる方法であって、該混合物は一般に次のモル組成：少なくとも１０のＸＯ2 ／Ｙ2 Ｏ3 、０．０１〜２の（Ｒ1/n ）ＯＨ／ＸＯ2 、１〜５００のＨ2 Ｏ／ＸＯ2 、０．００５〜１のＱ／ＸＯ2 、０〜５のＬpＺ／ＸＯ2（式中、Ｘはケイ素および／またはゲルマニウムであり、Ｙは次の元素、すなわちアルミニウム、鉄、ホウ素、チタン、バナジウム、ジルコニウム、モリブデン、ヒ素、アンチモン、ガリウム、クロムおよびマンガンからなる群から選ばれ、Ｒはｎ価カチオンであり、該カチオンはＭ（アルカリ金属カチオンおよび／またはアンモニウムカチオン）および／またはＱ（含窒素有機カチオンまたは該カチオンの前駆体または該カチオンの分解物質）を有し、ＬpＺは塩であり、Ｚはｐ価アニオンであり、Ｌはアルカリ金属イオンあるいはＭに類似し得るアンモニウムイオンあるいはＭと他のアルカリ金属イオンとの混合物あるいはアニオンＺを均衡させるのに必要なアンモニウムイオンであり、Ｚは、例えばＬの塩形態またはアルミニウムの塩形態で添加される遊離酸を有してよい）を示す、請求項１〜８のいずれか１項によるゼオライトの調製方法。
【請求項１０】
Ｑは、ｎ＝４、５または６である一般式：
【化３】
0004135121.tif 000021
のビス（メチルピロリジニウム）カチオン、またはその分解物質のうちの１つ、またはその前駆体のうちの１つであるか、又はＱは、次の化学式：
【化４】
0004135121.tif 000022
の臭化1,4-ビス（ビスキヌクリジニウム）ブタン、またはその分解物質のうちの１つ、またはその前駆体のうちの１つである、請求項９による方法。
【請求項１１】
Ｑは、臭化1,6-ビス（メチルピロリジニウム）ヘキサン、臭化1,5-ビス（メチルピロリジニウム）ペンタン、臭化1,4-ビス（メチルピロリジニウム）ブタンまたは臭化1,4-ビス（キヌクリジニウム）ブタンである、請求項９または１０による方法。
【請求項１２】
水性媒質はＬpＺ塩を含む、請求項９〜１１のいずれか１項による方法。
【請求項１３】
さらに焼成を含む、請求項９〜１２のいずれか１項による方法。
【請求項１４】
さらにＨ＋またはＮＨ4 ＋の交換工程を含む、請求項９〜１３のいずれか１項による調製方法。
【請求項１５】
さらに第IA族、IB族、IIA 族、IIB 族、IIIA族、IIIB族（希土類が含まれる）、VIII族、Ｓｎ、ＰｂおよびＳｉからなる群から選ばれる金属の交換工程を含む、請求項９〜１４のいずれか１項による方法。
【請求項１６】
請求項１〜８のいずれか１項によるゼオライト又は請求項９〜１５のいずれか１項により調製されるゼオライトを含む炭化水素クラッキング用触媒。
【請求項１７】
さらにバインダまたは担体または別のゼオライトまたはＣｕ、Ａｇ、Ｇａ、Ｍｇ、Ｃａ、Ｓｒ、Ｚｎ、Ｃｄ、Ｂ、Ａｌ、Ｓｎ、Ｐｂ、Ｖ、Ｐ、Ｓｂ、Ｃｒ、Ｍｏ、Ｗ、Ｍｎ、Ｒｅ、Ｆｅ、Ｃｏ、Ｎｉ、Ｐｔ、Ｐｄ、ＲｅおよびＲｈ元素からなる群から選ばれる金属を含む、請求項１６による炭化水素クラッキング用触媒。
【請求項１８】
請求項１６または１７による触媒を用いる炭化水素転換方法。
【請求項１９】
方法中において、アルキルベンゼンまたはアルキルベンゼン混合物を、気相または液相で異性化条件下にゼオライトNU-88 を含む触媒との接触に付す、請求項１８による炭化水素転換方法。
【請求項２０】
請求項１９によるキシレンの異性化または水素化異性化方法。
【請求項２１】
１分子当り炭素原子数４〜１０を含むノーマルパラフィンの異性化および水素化異性化を行う、請求項１８による炭化水素転換方法。
【請求項２２】
オレフィンの異性化を行う、請求項１８による炭化水素転換方法。
【請求項２３】
接触脱ろうを行う、請求項１８による炭化水素転換方法。
【請求項２４】
１つまたは複数のアルキル化芳香族化合物を、気相または液相でトランスアルキル化条件下にゼオライトNU-88 を含む触媒との接触に付す、請求項１８による炭化水素転換方法。
【請求項２５】
請求項２４によるキシレンのトランスアルキル化および／または不均化方法。
【請求項２６】
請求項２４によるトルエンおよび１分子当り少なくとも炭素原子数９を含む芳香族化合物の不均化および／またはトランスアルキル化方法。
【請求項２７】
適当なアルキル化化合物と共にオレフィン化合物または芳香族化合物を、気相または液相でアルキル化条件下にゼオライトNU-88 を含む触媒との接触に付す、請求項１８による炭化水素転換方法。
【請求項２８】
不飽和化合物または飽和化合物または炭化水素混合物に対して、オリゴマー化反応、環化反応および／または芳香族化反応を行う、請求項１８による炭化水素転換方法。
【請求項２９】
クラッキング反応を行う、請求項１８による炭化水素転換方法。
【請求項３０】
水素化反応および／または脱水素化反応を行う、請求項１８による炭化水素転換方法。
【発明の詳細な説明】
【０００１】
【発明の属する技術分野】
本発明は、後述でゼオライトNU-88 と称される新規ゼオライト、その調製方法、前記ゼオライトを含むあらゆる触媒および前記触媒を用いるあらゆる接触方法に関する。
【０００２】
【発明が解決すべき課題及び解決手段】
従って、本発明によれば、ゼオライトNU-88 は、
i)  酸化物のモル比として無水塩基について、下記式：
１００ＸＯ2 、ｍＹ2 Ｏ3 、ｐＲ2/ｎＯ
（式中、ｍは１０以下であり、
ｐは２０以下であり、
Ｒは１つまたは複数のｎ価カチオンであり、
Ｘはケイ素および／またはゲルマニウム、好ましくはケイ素であり、
Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれ、好ましくはＹはアルミニウムである）により表される化学組成物、および
ii) 該組成物が、粗合成形態で表３（表１に同じ）に示される結果を有するＸ線回折図表を示すこと、
【表３】
0004135121.tif 000002
【０００３】
により特徴付けられる。
【０００４】
本発明は、後述されるように焼成および／またはイオン交換により生成されかつH-NU-88 により表される、水素型ゼオライトNU-88 にも関する。ゼオライトH-NU-88 は、表４（表２に同じ）に示される結果を有するＸ線回折図表を有する。
【０００５】
【表４】
0004135121.tif 000003
【０００６】
これら図表は、銅ＣｕのＫアルファ放射線Ｋαによる従来の粉体方法を用いて回折計により得られる。２θ角により表される回折の頂点の位置から、ブラッグの式により試料の特徴的な結晶格子の等距離ｄｈｋｌを計算する。強度の計算は、Ｘ線回折図表における最も強い強度を示すスペクトル線に１００の値を付与する比較強度段階に基づいて行われ、この場合、
非常に弱い（ｔｆ）は、１０未満を意味し、
弱い（ｆ）は、２０未満を意味し、
中程度（ｍ）は、２０〜４０を意味し、
強い（Ｆ）は、４０〜６０を意味し、
非常に強い（ＴＦ）は、６０より大きいことを意味する。
【０００７】
これらのデ−タ（間隔ｄおよび比較強度）が得られたＸ線回折図形は、高強度の他の頂点に対して急斜面を形成する多数の頂点による大きな反射により特徴付けられる。いくつかの反射面またはあらゆる反射面が変形しないこともあり得る。このことは、僅かに結晶した試料またはＸ線の明確な拡張を提供するために内部の結晶が十分に小さい試料に対して生じる。さらに、このことは、図表を得るために使用される設備または条件が本明細書で使用されるものと異なる時の場合でもある。
【０００８】
ゼオライトNU-88 が、そのＸ線回折図表により特徴付けられる新規基本構造または位相を有することが評価される。「粗合成形態」ゼオライトNU-88 は、表１に示される、Ｘ線回折により得られた特徴を実質的に有するものであり、従って、該ゼオライトNU-88 は公知ゼオライトから区別されるものである。本発明の対象には、ゼオライトNU-88 の型と同じ構造型のあらゆるゼオライトもまた含まれるものである。
【０００９】
表１および表２、並びに該表１および該表２の回折図形は、ゼオライト構造に関して相対的にほとんど通常のものではない。従って、これらのデータは、ゼオライトNU-88 が欠陥構造を有することを示しているようである。
【００１０】
上記で提供された化学組成物の定義の枠では、ｍは一般に０．１〜１０、好ましくは０．２〜９、より好ましくは０．６〜８である。ｍが０．６〜８である場合、ゼオライトNU-88 は、一般に非常な純粋形態で最も容易に得られることが明らかである。
【００１１】
さらに該定義は、「粗合成形態」、並びに脱水および／または焼成および／またはイオン交換により得られた形態のゼオライトNU-88 も含めるものである。「粗合成形態」という表現は、合成により次いで洗浄により、乾燥または脱水を行なうか又は行なわないで得られる物質を意味する。「粗合成形態」で、ゼオライトNU-88 はＭ金属カチオンを有し得る。該Ｍ金属カチオンはアルカリ、特にナトリウムおよび／またはアンモニウムである。該ゼオライトNU-88 は、後述されるような含窒素有機カチオンあるいはその分解物質あるいはさらにはその前駆体を有してもよい。該含窒素有機カチオンは、本明細書ではアルファベット文字Ｑにより表される。該Ｑは前記含窒素有機カチオンの分解物質および前駆体も含むものである。
【００１２】
従って、（非焼成）「粗合成」形態ゼオライトNU-88 は、
i)  酸化物のモル比として無水塩基について、下記式：
１００ＸＯ2 ：１０Ｙ2 Ｏ3 以下：１０Ｑ以下：１０Ｍ2 Ｏ以下
（式中、Ｘはケイ素および／またはゲルマニウムであり、
Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれ、
Ｍは少なくとも１つの（元素周期表IA族の）アルカリ金属カチオンおよび／またはアンモニウムであり、
Ｑは少なくとも１つの含窒素有機カチオンまたは含窒素有機カチオンの前駆体または含窒素有機カチオンの分解物質である）で表される化学組成物、
および
ii) 該組成物が、粗合成形態で表１（表３）に示される結果を有するＸ線回折図表を示すこと、
により特徴付けられる。
【００１３】
「粗合成形態」ゼオライトNU-88 、並びにゼオライトNU-88 の活性化形態、すなわち焼成および／またはイオン交換により生じた形態が水を含みうるにもかかわらず、ゼオライトNU-88 について上述された組成物は、無水塩基で提供される。「粗合成形態」ゼオライトNU-88 が含まれるそのような形態のＨ2 Ｏモル含有量は、調製されかつ合成後または活性化後に保持されていた条件に応じて変化する。該形態中に含まれる水のモル量は、典型的には０〜１００％ＸＯ2 である。
【００１４】
ゼオライトNU-88 の焼成形態は、含窒素有機化合物を含まないか、あるいは該含窒素有機化合物を「粗合成形態」より少ない量で含む。これは、有機物質が、一般に空気の存在下に有機物質を燃焼させることからなる熱処理により大半が除去されて、この場合、水素イオン（Ｈ+ ）が別のカチオンを形成する範囲においてである。
【００１５】
従って、水素型ゼオライトNU-88 は、
i)  酸化物のモル比として無水塩基について、下記式：
１００ＸＯ２  ：１０Ｙ２  Ｏ３  以下：１０Ｍ２  Ｏ以下
（式中、Ｘはケイ素および／またはゲルマニウムであり、
Ｙは次の元素、すなわちアルミニウム、鉄、ガリウム、ホウ素、チタン、バナジウム、ジルコニウム、モリブデン、ヒ素、アンチモン、クロムおよびマンガンからなる群から選ばれ、
Ｍは少なくとも１つの（元素周期表IA族の）アルカリ金属カチオンおよび／またはアンモニウムおよび／または水素である）により表される化学組成物、および
ii) 該組成物が、粗合成形態で表２（表４）に示される結果を有するＸ線回折図表を示すこと、
により特徴付けられる。
【００１６】
イオン交換により得られるゼオライトNU-88 の型としては、アンモニウム（ＮＨ4 + ）型が焼成により容易に水素型に転換され得るので、該アンモニウム型が重要である。水素型およびイオン交換により導入される金属を含む型は、後述される。いくつかの場合においては、本発明によるゼオライトを酸作用に付すことは、ベース元素、例えばアルミニウムの部分除去または完全除去と、水素型の生成とを引き起こし得る。このことにより、ゼオライトが合成された後に該ゼオライトの物質組成を変える手段を成立させることが可能になる。
【００１７】
さらに本発明により、後述されるように焼成およびイオン交換により生成されたH-NU-88 と称される水素型ゼオライトNU-88 を得ることが可能になる。
【００１８】
従って、本発明の対象の１つは、少なくとも一部が（上記で定義されたような）Ｈ+ 型またはＮＨ4 + 型または金属型のゼオライトNU-88 であり、好ましくは少なくとも一部Ｈ+ 型または少なくとも一部金属型であり、前記金属は、第IA族、IB族、IIA 族、IIB 族、IIIA族、IIIB族（希土類が含まれる）、VIII族、Ｓｎ、ＰｂおよびＳｉからなる群から選ばれる。一般に、そのようなゼオライトは、表１に示される結果を有するＸ線回折図表を示す。
【００１９】
さらに本発明は、ゼオライトNU-88 の調製方法にも関し、該方法において、
少なくとも１つの酸化物ＸＯ2 の少なくとも１つの源と、少なくとも１つの酸化物Ｙ2 Ｏ3 の少なくとも１つの源と、場合によっては少なくとも１つの酸化物Ｍ2 Ｏの少なくとも１つの源と、少なくとも１つの含窒素有機カチオンＱまたは含窒素有機カチオンの前駆体または含窒素有機カチオンの分解物質とを有する水性混合物を反応させ、該混合物は一般に次のモル組成：
【００２０】
少なくとも１０、好ましくは１０〜６０、より好ましくは１５〜５０のＸＯ2 ／Ｙ2 Ｏ3 、
０．０１〜２、好ましくは０．０５〜１、より好ましくは０．１０〜０．７５の（Ｒ1/n ）ＯＨ／ＸＯ2 、
１〜５００、好ましくは５〜２５０、より好ましくは２５〜７５のＨ2 Ｏ／ＸＯ2 、
０．００５〜１、好ましくは０．０２〜１、より好ましくは０．０５〜０．５のＱ／ＸＯ2 、
０〜５、好ましくは０〜１、より好ましくは０〜０．２５のＬp Ｚ／ＸＯ2 
【００２１】
（式中、Ｘはケイ素および／またはゲルマニウム、好ましくはケイ素であり、
Ｙは次の元素、すなわちアルミニウム、鉄、ホウ素、チタン、バナジウム、ジルコニウム、モリブデン、ヒ素、アンチモン、ガリウム、クロムおよびマンガンからなる群から選ばれ、好ましくはＹはアルミニウムであり、
Ｒはｎ価カチオンであり、該カチオンはＭ（アルカリ金属カチオンおよび／またはアンモニウムカチオン）および／またはＱ（含窒素有機カチオンまたは該カチオンの前駆体または該カチオンの分解物質）を有し、
Ｌp Ｚは塩であり、Ｚはｐ価アニオンであり、
ＬはＭに類似し得るアルカリ金属イオンあるいはＭに類似し得るアンモニウムイオンあるいはＭと他のアルカリ金属イオンとの混合物あるいはアニオンＺを均衡させるのに必要なアンモニウムイオンであり、Ｚは、例えばＬの塩形態またはアルミニウムの塩形態で添加される遊離酸を有してよい）を示す。
【００２２】
いくつかの場合においては、塩Ｌp Ｚを添加することは有利である。従って、好ましい調製方法は、水性媒質が前記塩を含むものである。Ｚについての例として、例えば臭化物、塩化物、ヨウ化物、硫酸塩、リン酸塩または硝酸塩のような強遊離酸、あるいは有機遊離酸、例えばクエン酸塩または酢酸塩のような弱遊離酸が挙げられる。Ｌp Ｚは極めて重要ではないが、該Ｌp Ｚにより、反応混合物からゼオライトNU-88 の結晶化を促進させることが可能であり、さらに該Ｌp Ｚにより、ゼオライトNU-88 を構成する結晶のサイズおよび形態に影響作用することが可能である。いずれにせよ、反応は結晶化が得られるまで続行される。
【００２３】
多数のゼオライトが含窒素有機カチオンを用いて調製されていた。特に複素環はゼオライトの合成に対して大幅に使用されていた。ゼオライトZSM-12は、種々の複素環形態、例えばピロリジニウムをベースとする構造を用いて合成されていた。
【００２４】
【化５】
0004135121.tif 000004
【００２５】
また、ピペリジニウムをベースとする構造は、Rosinskiらにより米国特許US-A-4391785（モービル(Mobil) ）に記載されていた。
【００２６】
【化６】
0004135121.tif 000005
【００２７】
ゼオライトZSM-12の構造の異性体であるゼオライトTPZ-12の合成は、帝人(Teijin)により欧州特許出願EP-A-135658 に記載されている。純粋ゼオライトTPZ-12の合成に適用されるものとして考えられる構造は、ビスピロリジニウムをベースとする構造
【化７】
0004135121.tif 000006
およびビスピペリジニウムをベースとする構造
【化８】
0004135121.tif 000007
（式中、ｎは４〜６に変化されたものであり、Ｒ1 およびＲ2 はＨ、メチル、エチル、プロピルまたはブチルである）である。
【００２８】
さらにゼオライトZSM-12の合成は、１つ以上の複素環を有する構造を用いて行われていた。次のポリメトニウム型の化合物の使用は、Valyocsik により米国特許US-A-4539193（モービル）に記載されている。
【００２９】
【化９】
0004135121.tif 000008
【００３０】
下記一般式のビス（ブチルピロリジニウム）をベースとする構造の使用は、Valyocsik により米国特許US-A-4941963（モービル）に記載されている。４つの構造が、ｎを４〜７に変化させてテストされていた。純粋ゼオライトZSM-11の合成は、６または７に等しいｎについてのみ行われていた。
【００３１】
【化１０】
0004135121.tif 000009
【００３２】
本発明によれば、好ましくは、Ｑは、ｎ＝４、５または６である一般式：
【化１１】
0004135121.tif 000010
のビス（メチルピロリジニウム）のカチオン、またはその分解物質のうちの１つ、またはその前駆体のうちの１つであるか、又は
【００３３】
Ｑは、次の化学式：
【化１２】
0004135121.tif 000011
の臭化1,4-ビス（ビスキヌクリジニウム）ブタン、またはその分解物質のうちの１つ、またはその前駆体のうちの１つであり、例えば、Ｑは、臭化1,6-ビス（メチルピロリジニウム）ヘキサン、臭化1,5-ビス（メチルピロリジニウム）ペンタン、臭化1,4-ビス（メチルピロリジニウム）ブタンであるか、さもなければＱは臭化1,4-ビス（キヌクリジニウム）ブタンである。
【００３４】
（Ｒ1/n ）ＯＨ／ＸＯ2 比が守られるという条件で、Ｍおよび／またはＱは、水酸化物形態あるいは無機酸塩形態で添加されてよい。
【００３５】
そのような物質は、単純混合物の形態で使用されてよく、あるいは該物質は、ゼオライトNU-88 の合成に必要な他の反応体を該物質に添加する前に、好ましくは溶液状で反応器内で一緒に予備加熱されてよい。
【００３６】
好ましくは使用されるカチオンＭは、アルカリ金属、特にナトリウムであり、ＸＯ2 は、好ましくはシリカ（ＳｉＯ2 ）であり、酸化物Ｙ2 Ｏ3 は、好ましくはアルミナ（Ａｌ2 Ｏ3 ）である。
【００３７】
Ｘがケイ素である好ましい場合には、シリカ源は、一般にゼオライトの合成に使用される源の任意の１つ、例えば粉末状固体シリカ、ケイ酸、コロイド性シリカまたは溶解シリカであってよい。粉末状シリカとして、沈殿シリカ、特にアルカリ金属のケイ酸塩溶液から沈殿により得られた粉末状シリカ、例えばAKZOにより製造されている「KS300 」と称される粉末状シリカ、それの類似物質、シリカエアロゾル、熱分解で生じたシリカ、例えば「CAB-O-SIL 」およびシリカゲルを、弾性ゴムおよびシリコーンゴム用の強化（英語では“reinforcing ”）色素中において使用されるために適当な含有量で用いてもよい。種々の粒子サイズ、例えば対応する平均直径１０〜１５μｍあるいは４０〜５０μｍを示すコロイド性シリカ、例えば登録商標「LUDOX 」、「NALCOAG 」および「SYTON 」で市販されているコロイド性シリカを用いてもよい。さらに使用されることもある溶解シリカは、アルカリ金属酸化物１モル当りＳｉＯ2 を０．５〜６．０、特に２．０〜４．０モル含む、可溶性ガラスを有する商業上自由に使用できるケイ酸塩、英国特許GB-A-1193254において定義されているような「活性」アルカリ金属のケイ酸塩、並びにアルカリ金属の水酸化物中または第４アンモニウムの水酸化物中またはさらにはこれらの混合物中でのシリカの溶解により得られるケイ酸塩を含む。
【００３８】
Ｙがアルミニウムである好ましい場合には、アルミナ源は、好ましくはアルミン酸ナトリウム、あるいはアルミニウム塩、例えば塩化物、硝酸塩または硫酸塩、アルコキシド・アルミニウムまたは好ましくは水和化形態または水和可能形態でのいわゆるアルミナ、例えばコロイド性アルミナ、擬似ベーマイト(psudoboehmite) 、ガンマ・アルミナまたはアルファ三水和物もしくはベータ三水和物である。さらに上述の源の混合物を用いてもよい。
【００３９】
アルミナ源およびシリカ源のいくつかまたは全体は、場合によってはアルミノシリケート形態で添加されてもよい。
【００４０】
一般に反応混合物を、自生反応の圧力下に、場合によってはガス、例えば窒素を添加しながら、温度８５〜２００℃、好ましくは１２０〜１８０℃、より好ましくは１６５℃を越えない温度でゼオライトNU-88 の結晶が形成されるまで反応させる。この時間は、一般に反応体の組成および操作温度に応じて１時間〜数か月の間を変化する。反応に付すことは、攪拌下に行われてよい。これは、反応時間が短縮された状態である範囲において、また生成物の純度が改善される範囲において好ましいものである。
【００４１】
結晶の形成に必要な時間および／または結晶化の全体期間を減少させるために結晶核を用いることは有利である。さらにゼオライトNU-88 の生成を促進させることは有利である。そのような結晶核は、ゼオライト、特にゼオライトNU-88 の結晶を含む。結晶の結晶核は、一般に反応混合物中で使用されるシリカの０．０１〜１０重量％の割合で添加される。
【００４２】
反応の終りに、固体相はフィルタ内に回収されて、洗浄される。次いで該固体相は、後の工程、例えば乾燥、脱水および焼成および／またはイオン交換のための準備ができている。
【００４３】
反応生成物がアルカリ金属イオンを含む場合、該イオンは、ゼオライトNU-88 の水素型の調製のために酸、特に無機酸、例えば塩酸を用いる少なくとも１つのイオン交換により、および／またはアンモニウム塩、例えば塩化アンモニウムの溶液を用いるイオン交換により得られるアンモニウム化合物を用いて少なくとも一部除去されねばならない。イオン交換は、イオン交換溶液中において、濃厚な懸濁液状に付すことにより１回または複数回の反復を有して行われてよい。ゼオライトは、イオン交換が促進される状態にある範囲において、吸収されたあらゆる有機物質を除去するために一般にイオン交換前に焼成される。そのようなイオン交換のあらゆる操作条件は、当業者に公知である。
【００４４】
一般には、ゼオライトNU-88 のカチオンを、金属のあらゆるカチオン、特に元素周期表の第IA族、IB族、IIA 族、IIB 族、IIIA族、IIIB族（希土類が含まれる）およびVIII族（貴金属類が含まれる）のカチオン、並びにスズ、鉛およびビスマスに代えてもよい。交換は通常、当業者に公知の方法で適当なカチオン塩を含む溶液を用いて行われる。
【００４５】
さらに本発明は、ゼオライトNU-88 を含む触媒の組成にも関する。従って、本発明の対象の１つは、先に記載されたゼオライトNU-88 でありかつ先に記載された調製方法に応じて調製されたゼオライトNU-88 を含む触媒である。さらに本発明は、そのようなゼオライトNU-88 を含みかつその上に少なくとも１つのバインダまたは少なくとも１つの担体または少なくとも１つの別のゼオライトまたはＣｕ、Ａｇ、Ｇａ、Ｍｇ、Ｃａ、Ｓｒ、Ｚｎ、Ｃｄ、Ｂ、Ａｌ、Ｓｎ、Ｐｂ、Ｖ、Ｐ、Ｓｂ、Ｃｒ、Ｍｏ、Ｗ、Ｍｎ、Ｒｅ、Ｆｅ、Ｃｏ、Ｎｉ、Ｐｔ、Ｐｄ、ＲｅおよびＲｈ元素からなる群から選ばれる少なくとも１つの金属を含む触媒にも関する。
【００４６】
本発明による触媒において、ＸＯ2 は好ましくはシリカであり、Ｙ2 Ｏ3 は好ましくはアルミナである。そのような触媒は、多数の接触方法において種類の幅が広範囲である供給仕込原料と共に使用されてよい。
【００４７】
触媒作用に役立つゼオライトNU-88 の型は、一般に前述された方法により調製された水素型およびアンモニウム型を含む。しかしながら、ゼオライトNU-88 を有する本発明による触媒もまた１つまたは複数の元素、特に金属またはそのカチオン、あるいはこれら元素の化合物、特に金属の酸化物を含んでよい。これら触媒は、イオン交換あるいは前記元素、カチオンもしくは化合物、または前記カチオンもしくは化合物の適当な前駆体を用いるゼオライトNU-88 の含浸により調製されてよい。そのようなイオン交換またはそのような含浸は、焼成または非焼成「粗合成形態」で少なくとも一部、好ましくは実質上全体が水素型および／またはアンモニウム型および／または他のあらゆる交換された（金属または非金属）形態でゼオライトNU-88 について行われてよい。
【００４８】
金属を含むゼオライトNU-88 の形態がイオン交換により調製される場合、前記金属の完全な交換を行うことが望ましい。これにより、実質的に交換可能な部位全体が前記金属により占められる結果をもたらす。そのような形態は、分離方法において特に役立つものである。しかしながら大部分の場合、金属の部分交換のみを行うことが好ましい。残留部位は別のカチオン、特に水素カチオンまたはアンモニウム・カチオンにより占められる。いくつかの場合には、２つまたはそれ以上の金属カチオンをイオン交換により導入することが望ましい。
【００４９】
ゼオライトNU-88 が触媒を形成するために金属化合物を用いて含浸される場合、該金属化合物は適当な割合で添加されてよい。しかしながら、最大割合２０重量％が一般に大部分の適用については十分である。いくつかの適用については、１０重量％を越えないものであり、５重量％までの量がしばしば適当である。含浸は触媒調製の枠内においてあらゆる適当な公知方法により行われてよい。
【００５０】
金属交換の形態または金属化合物が含浸されていた形態は、そのまま使用されてもよく、あるいは活性誘導体を生じるために処理されてもよい。処理は、金属または他の還元形態を生じるために、例えば水素を有する雰囲気下での還元を含む。これらの処理は、触媒調製の適当な段階で行われてもよいし、あるいはさらに該処理は接触反応器内で容易に行われてもよい。
【００５１】
ゼオライトNU-88 を含む触媒組成物は、望まれる場合には、触媒の面で不活性であるか、あるいは活性である無機マトリックスと組合わされてもよい。マトリックスは、場合によっては特別な形態、例えばペレット形態または押出物形態でゼオライト全体の粒子を維持するために単にバインダとして使用されてもよいものであるか、さもなければ該マトリックスは、例えば触媒重量の１ユニット毎の活性度を調節するために不活性希釈剤として機能してもよいものである。従って、無機マトリックスまたは希釈剤自体が触媒活性を示す場合、それらは、ゼオライト・マトリックス触媒組成物の効力のある部分を形成し得るものである。無機マトリックスおよび適当な希釈剤は、触媒の担体として従来使用される物質、例えばシリカ、種々の型のアルミナ、粘土、例えばベントナイト(bentonaite)、モンモリロナイト(montmorillonite) 、セピオライト(sepiolite) （海泡石）、アタパルジャイト(attapulgite) 、フラー土（酸性白土）および合成細孔物質、例えばシリカ・アルミナ、シリカ・ジルコニア、シリカ・トリア、シリカ・グルシンまたはシリカ・二酸化チタンを含む。マトリックスの配合は、本発明の枠内において考えられてよく、特に不活性マトリックスとマトリックスとの配合は触媒活性を示すものである。
【００５２】
ゼオライトNU-88 が１つの無機マトリックス物質または複数のそのような物質と組合わされる場合、組成物全体中のマトリックス物質割合は、一般に約９０重量％まで、好ましくは５０重量％まで、より好ましくは３０重量％まで達する。
【００５３】
いくつかの応用として、触媒を形成するためにゼオライトNU-88 と同時に別のゼオライトまたはモレキュラーシーブを使用してもよい。そのような配合は、そのままで使用されてもよいし、あるいは１つまたは複数の前述マトリックス物質と組合わされてもよい。そのような組成物の使用の特別な例として、流動接触クラッキングにおける触媒の添加剤としての使用が挙げられ、そのような場合、ゼオライトNU-88 は、好ましくは触媒全体の０．５〜５重量％の割合で使用される。
【００５４】
他の応用として、ゼオライトNU-88 は別の触媒、例えばアルミナ上の白金と組合わされてもよい。
【００５５】
あらゆる適当な方法が、ゼオライトNU-88 と有機マトリックスおよび／または別のゼオライトとを混合するために用いられてよく、特に該方法は触媒が使用される最終形態、例えば押出物、ペレット化または顆粒剤に適用される。
【００５６】
無機マトリックスに加えて金属成分（例えば水素化／脱水素化成分または触媒活性を有する別の金属）を同時に用いて触媒を形成するために、ゼオライトNU-88 が使用される場合、金属成分は、マトリックス物質を添加する前にゼオライトNU-88 自体内で交換されるか、もしくは含浸されてよく、あるいはゼオライト・マトリックス組成物中で交換されるか、もしくは含浸されてよい。いくつかの適用として、金属成分を、マトリックス物質とゼオライトNU-88 とを混合する前に該マトリックス物質の全体または一部に添加することは有利である。
【００５７】
ゼオライトNU-88 を有する炭化水素転換触媒の広範囲に渡る種類の幅は、イオン交換により、あるいは元素から生じた１つまたは複数のカチオンもしくは酸化物を用いるゼオライトの含浸により調製されてよく、該元素としては、Ｃｕ、Ａｇ、Ｇａ、Ｍｇ、Ｃａ、Ｓｒ、Ｚｎ、Ｃｄ、Ｂ、Ａｌ、Ｓｎ、Ｐｂ、Ｖ、Ｐ、Ｓｂ、Ｃｒ、Ｍｏ、Ｗ、Ｍｎ、Ｒｅ、Ｆｅ、Ｃｏ、Ｎｉ、Ｐｔ、Ｐｄ、ＲｅおよびＲｈがある。
【００５８】
ゼオライトNU-88 を有する触媒が、１つまたは複数の水素化／脱水素化成分、例えば金属Ｎｉ、Ｃｏ、Ｐｔ、Ｐｄ、ＲｅおよびＲｈを含む場合、該成分はイオン交換により、あるいは該金属の適当な化合物の含浸により導入されてよい。
【００５９】
ゼオライトNU-88 を有する触媒組成物は、飽和および不飽和脂肪族炭化水素、芳香族炭化水素、酸素含有有機化合物、窒素および／または硫黄を含む有機化合物、並びに他の官能基を含む有機化合物を含む反応においてその使用が見出されるものである。
【００６０】
従って、本発明の対象の１つは、ゼオライトNU-88 が触媒中に含まれるあらゆる接触方法にも関する。一般に、ゼオライトNU-88 を含む触媒組成物は、異性化反応、トランスアルキル化・不均化反応、アルキル化・脱アルキル化反応、脱水和・水和反応、オリゴマー化・重合反応、環化反応、芳香族化反応、クラッキング反応、水素化・脱水素化反応、酸化反応、ハロゲン化反応、アミンの合成反応、水素化脱硫・水素化脱硝反応、酸化窒素の接触除去（すなわち、好ましくは還元による、一般には含窒素化合物または炭化水素による、あるいは分解による）反応、エーテルの生成反応、炭化水素の転換反応、および一般に有機化合物の合成反応を行うために有効に使用されてよい。
【００６１】
上述の方法は、各個別反応について最も適当であるように選ばれた条件下に液相あるいは気相で行われてよい。例えば、気相で行われる反応は、流動床、固定床または移動床での操作の実施を有してもよい。処理用希釈剤は、必要ならば使用されてもよい。実施される方法によれば、適当な希釈剤は不活性ガス（例えば窒素またはヘリウム）、炭化水素、二酸化炭素、水または水素であってよい。希釈剤は不活性であるか、さもなければ該希釈剤は化学作用を及ぼすものである。特に水素が使用される場合には、金属成分、例えば水素化／脱水素化成分、例えば１つまたは複数の金属Ｎｉ、Ｃｏ、Ｐｔ、Ｐｄ、ＲｅまたはＲｈを触媒組成物中に含めることは有利である。
【００６２】
さらに本発明は、アルキルベンゼンまたはアルキルベンゼン混合物が、異性化条件下に気相または液相で、ゼオライトNU-88 を含む触媒との接触に付されるあらゆる炭化水素転換方法にも関する。
【００６３】
ゼオライトNU-88 を含む触媒が特に役立つ異性化反応は、アルカンおよび置換された芳香族分子、特にキシレンを含む反応である。これらの反応は、水素の存在下に行われる反応を含む。異性化反応において特に役立つゼオライトNU-88 を含む触媒組成物は、ゼオライトNU-88 が酸形態（Ｈ+ ）、カチオン交換後に得られる形態、金属を含む形態あるいは前述形態の組合わせで示される反応を含む。金属が水素化／脱水素化成分、例えばＮｉ、Ｃｏ、Ｐｔ、Ｐｄ、ＲｅまたはＲｈである形態は、特に役立つものであることが証明される。
【００６４】
ゼオライトNU-88 を含む触媒が役立つのが示される特別な異性化反応は、キシレン、またはパラフィン、特にＣ4 〜Ｃ10のノーマル炭化水素の異性化および水素化異性化、あるいはオレフィンの異性化および接触脱ろうを含む。
【００６５】
キシレンの異性化および水素化異性化は、液相または気相で行われてよい。液相では、適当な異性化条件は、温度０〜３５０℃、圧力０．１〜２０ＭＰａ（絶対）、好ましくは０．５〜７ＭＰａ（絶対）を有し、かつ運動状態を実施する場合には、触媒の全体組成物をベースとする毎時１重量当り触媒重量(PPH) 好ましくは１〜３０ｈ-1を有する。場合によっては希釈剤が存在してもよく、好ましくは該希釈剤の１つまたは複数は、使用される異性化条件よりも高い臨界温度を示す。希釈剤の１つが使用される場合、該希釈剤は、仕込原料の１〜９０重量％を有してよい。気相でのキシレンの異性化反応および水素化異性化反応は、適当に温度１００〜６００℃、好ましくは２００〜５００℃、圧力０．０５〜１０ＭＰａ（絶対）、好ましくは０．１〜５ＭＰａ（絶対）、触媒の組成物全体に基づく毎時１重量当り触媒重量(PPH) の値８０までで行われる。
【００６６】
キシレンの異性化が水素の存在下に（気相で）行われる場合、好ましくは使用される水素化／脱水素化成分は、ＰｔまたはＮｉである。水素化／脱水素化成分は一般に触媒全体重量の０．５〜２％の割合で添加される。補足的金属および／または補足的金属酸化物は触媒組成物中に存在してよい。
【００６７】
キシレンの異性化において、エチルベンゼンはキシレン仕込原料中に４０重量％に達し得る割合で存在してよい。ゼオライトNU-88 を有する触媒組成物を用いて、エチルベンゼンは一般に、より重質な及びより軽質な芳香族化合物を生成するためにエチルベンゼン自体とキシレンとによってトランスアルキル化を受ける。さらにエチルベンゼンは一般にベンゼンおよび軽質ガスを生成するために、特に４００℃以上の温度で反応する。エチルベンゼンを含むそのようなキシレン仕込原料を用いて、反応が、ゼオライトNU-88 を含む触媒組成物と水素化／脱水素化成分とを用いて水素の存在下に行われる場合、エチルベンゼンのある部分は異性化によりキシレンに転換される。さらに炭化水素化合物、特にパラフィンまたはナフテンの存在下に、水素の補足的な存在下あるいは不存在下に、キシレンの異性化反応を行うことは有利である。キシレンの損失を引き起こす反応が削除される限りにおいて、炭化水素は触媒性能を改善するように思われる。特に反応が水素の不存在下に行われる場合、触媒寿命は延長される。
【００６８】
さらに本発明は、炭化水素転換方法に関し、該方法において、１つまたは複数のアルキル化芳香族化合物は、トランスアルキル化条件下に気相または液相でゼオライトNU-88 を含む触媒との接触に付される。
【００６９】
ゼオライトNU-88 を含む触媒は、トランスアルキル化反応および／または不均化反応、特にアルキル、特にトルエンおよびキシレンによる一置換、二置換、三置換および四置換の芳香族分子を含む反応において特に役立つものである。
【００７０】
ゼオライトNU-88 を含む触媒組成物は、トランスアルキル化反応および／または不均化反応の枠において特に役立つことが証明されかつ成分NU-88 が酸形態（Ｈ+ ）、カチオン交換により得られる形態または金属を含む別の形態またはこれら種々の形態の組合わせで示される組成物を含めるものである。酸形態および金属が水素化／脱水素化成分、例えばＮｉ、Ｃｏ、Ｐｔ、Ｐｄ、ＲｅまたはＲｈである形態が特に有効である。
【００７１】
主要方法の特別な例として、トルエンの不均化およびトルエンと１分子当り少なくとも炭素原子数９を有する芳香族化合物、例えばトリメチルベンゼンとの反応が挙げられる。
【００７２】
水素が触媒失活の抑止に貢献する限りにおいて水素の存在下に操作を行うことが好ましいにもかかわらず、トルエンの不均化は水素の存在下あるいは不存在下に気相で行われてよい。最も有利な反応条件は次の通りである：温度２５０〜６５０℃、好ましくは３００〜５５０℃、圧力０．０３〜１０ＭＰａ（絶対）、好ましくは圧力０．１〜５ＭＰａ（絶対）、（触媒組成物全体に基づく）毎時１重量当り重量（ＰＰＨ）５０まで。
【００７３】
トルエンの不均化が水素の存在下に行われる場合、触媒は、場合によっては水素化／脱水素化成分を含み得る。好ましくは、水素化／脱水素化成分、例えばＰｔ、ＰｄまたはＮｉが使用される。水素化／脱水素化成分は、通常触媒組成物全体の５重量％に達し得る濃度で添加される。補足的金属および／または補足的金属酸化物は、触媒組成物中に、例えば触媒組成物全体の５重量％まで存在してよい。
【００７４】
さらに本発明は、炭化水素転換方法にも関し、該方法において、オレフィン化合物または芳香族化合物は、アルキル化条件下に気相で適当なアルキル化化合物との接触に付されるか、あるいは液相で、ゼオライトNU-88 を含む触媒との接触に付される。
【００７５】
ゼオライトNU-88 を含む触媒が特に役立つアルキル化反応として、ベンゼンのアルキル化あるいはメタノールまたはオレフィンまたはエーテルを用いる置換芳香族分子のアルキル化が挙げられる。そのような方法の特別な例として、トルエンのメチル化、エチルベンゼンの合成、並びにエチルトルエンおよびクメンの生成が挙げられる。本発明のこの実施の形態による方法において使用されるアルキル化触媒は、他の物質、特に金属酸化物を有してよく、該金属酸化物は触媒性能を改善するものである。
【００７６】
ゼオライトNU-88 を含む触媒の使用により、不飽和化合物、例えばエテン、プロペンまたはブテンにおける、あるいは飽和化合物、例えばプロパンまたはブタンにおける、あるいは炭化水素混合物、例えば軽質ナフサにおけるオリゴマー化反応、環化反応および／または芳香族化反応を行って、炭化水素が生成されてよい。いくつかの反応、特に芳香族化反応については、触媒が金属または金属酸化物、特に白金、ガリウム、亜鉛またはそれらの酸化物を含んでいることが有効である。
【００７７】
ゼオライトNU-88 を含む触媒は、広範囲のクラッキング反応に役立つものであり、該クラッキング反応として、オレフィン、パラフィンまたは芳香族化合物、あるいはさらにはそれらの混合物のクラッキングがある。流動接触クラッキング触媒添加物としてのゼオライトNU-88 の使用は、クラッキング反応生成物を改善するために特に有効である。さらにゼオライトNU-88 は、水素化クラッキング方法の枠における接触脱ろう用触媒成分として使用されてよい。
【００７８】
水素化および／または脱水素化、例えばアルカンの対応するオレフィンへの脱水素化は、特にゼオライトNU-88 も水素化／脱水素化成分、例えばＮｉ、Ｃｏ、Ｐｔ、Ｐｄ、ＲｅまたはＲｈを有する場合、適用された条件下に適当な仕込原料を、ゼオライトNU-88 を含む触媒との接触に付して効果的に行われる。
【００７９】
さらにゼオライトNU-88 を含む触媒は、特に２つのアルコール反応あるいはアルコールを用いるオレフィンの反応によるエーテルの生成に有効な触媒である。
【００８０】
【実施例】
本発明は次の実施例により例証される。
【００８１】
［実施例１：  1,6-ビス（メチルピロリジニウム）ヘキサン臭化物（HexPyrr)を用いるゼオライトNU-88 の合成］
1,6-ビス（メチルピロリジニウム）ヘキサン臭化物（HexPyrr)の構造は次の通りである。
【００８２】
【化１３】
0004135121.tif 000012
【００８３】
モル組成：
６０ＳｉＯ2 ：２Ａｌ2 Ｏ3 ：１０Ｎａ2 Ｏ：１０HexPyrr ：３０００Ｈ2 Ｏ
の反応混合物を、下記から調製した：
「CAB-O-SIL 」(BDH Ltd) ４８．０７ｇ
SoAl235 溶液(Laroche) １２．３０３ｇ
（重量％での組成：２２．１０％のＡｌ2 Ｏ3 ；２０．４０％のＮａ2 Ｏ；５７．５０％のＨ2 Ｏ）
水酸化ナトリウムのペレット７．４ｇ
HexPyrr ５７．２ｇ
（重量％での組成：９６．５０％のHexPyrr ；３．５０％のＨ2 Ｏ）
水７０９ｇ。
【００８４】
混合物を次の操作様式により調製した：
A-  水中に水酸化ナトリウムおよびアルミン酸ナトリウムを含む溶液
（約２００ｇ）
B-  水中にHexPyrr を含む溶液（約１５０ｇ）
C-  残留水中CAB-O-SIL の分散液。
【００８５】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物を温度１６０℃に維持した。この温度を全反応期間維持した。さらに、傾斜板を有する攪拌器により混合物を攪拌下に維持した。
【００８６】
反応混合物の試料を規則正しく採取した。反応の開始をｐＨを介して監視した。１６０℃で１３日後、反応混合物の温度を急速に室温に低下させて、生成物を排出させた。次いで物質を濾過した。得られた固体物質を脱イオン水で洗浄して、１１０℃で数時間乾燥した。
【００８７】
生成物中のＳｉ、ＡｌおよびＮａの分析を原子放射分光学により行った。次のモル組成を見出した：
１００ＳｉＯ2 ：４．８２Ａｌ2 Ｏ3 ：０．３３７Ｎａ2 Ｏ
乾燥固体生成物を粉体Ｘ線回折により分析して、ゼオライトNU-88 であるとして同定した。得られた図表は表１に示した結果に合致した。回折図形を表１に記載した［縦座標は（任意ユニットの）強度Ｉ）および横座標２θは（Ｃｕ  Ｋ  アルファ）］。
【００８８】
［実施例２：  1,5-ビス（メチルピロリジニウム）ペンタン臭化物（PentPyrr) 構造を用いるゼオライトNU-88 の合成］
1,5-ビス（メチルピロリジニウム）ペンタン臭化物の構造は次の通りである。
【００８９】
【化１４】
0004135121.tif 000013
【００９０】
モル組成：
６０ＳｉＯ2 ：１．７１４Ａｌ2 Ｏ3 ：１２Ｎａ2 Ｏ：１０PentPyrr：３０００Ｈ2 Ｏの反応混合物を、下記から調製した：
「CAB-O-SIL 」(BDH Ltd) ３６．０５ｇ
SoAl235 溶液(Laroche) ７．９０８ｇ
（重量％での組成：２２．１０％のＡｌ2 Ｏ3 ；１９．８０％のＮａ2 Ｏ；５８．１０％のＨ2 Ｏ）
水酸化ナトリウムのペレット７．６ｇ
PentPyrr４１．２ｇ
（重量％での組成：９７．０２％のPentPyrr；２．９８％のＨ2 Ｏ）
蒸留水５３２ｇ。
【００９１】
混合物を次の操作様式により調製した：
A-  水中に水酸化ナトリウムおよびアルミン酸ナトリウムを含む溶液
（約１５０ｇ）
B-  水中にPentPyrrを含む溶液（約１００ｇ）
C-  残留水中CAB-O-SIL の分散液。
【００９２】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物を温度１６０℃に維持した。この温度を全反応期間維持した。さらに、傾斜板を有する攪拌器により混合物を攪拌下に維持した。
【００９３】
反応混合物の試料を規則正しく採取した。反応の開始をｐＨを介して監視した。１６０℃で２２日後、反応混合物の温度を急速に室温に低下させて、生成物を排出させた。次いで物質を濾過した。得られた固体物質を脱イオン水で洗浄して、１１０℃で数時間乾燥した。
【００９４】
生成物中のＳｉ、ＡｌおよびＮａの分析を原子放射分光学により行った。次のモル組成を見出した：
１００ＳｉＯ2 ：４．６１Ａｌ2 Ｏ3 ：０．３２Ｎａ2 Ｏ
乾燥固体生成物を粉体Ｘ線回折により分析して、方沸石(analcime)（＜５％）の痕跡を伴って主としてゼオライトNU-88 から構成されるとして同定した。得られた図表は表１に示した結果に合致した。
【００９５】
［実施例３：  PentPyrrを用いるゼオライトNU-88 の合成］
モル組成：
６０ＳｉＯ2 ：１．７１４Ａｌ2 Ｏ3 ：１８Ｎａ2 Ｏ：１０PentPyrr：３０００Ｈ2 Ｏの反応混合物を、下記から調製した：
「CAB-O-SIL 」(BDH Ltd) ４８．０７ｇ
SoAl235 溶液１０．５８７ｇ
（重量％での組成：２２．０１％のＡｌ2 Ｏ3 ；１９．８１％のＮａ2 Ｏ；５８．１８％のＨ2 Ｏ）
水酸化ナトリウムのペレット１６．５ｇ
PentPyrr５５．３ｇ
（重量％での組成：９７．０２％のPentPyrr；２．９８％の水）
蒸留水７０８ｇ。
【００９６】
混合物を次の操作様式により調製した：
A-  水中に水酸化ナトリウムおよびアルミン酸ナトリウムを含む溶液
（約２００ｇ）
B-  水中にPentPyrrを含む溶液（約１５０ｇ）
C-  残留水中CAB-O-SIL の分散液。
【００９７】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、傾斜板を有する攪拌器により混合物を攪拌下に維持した。
【００９８】
反応混合物の試料を規則正しく採取した。反応の開始をｐＨを介して監視した。１６０℃で１５日後、反応混合物の温度を急速に室温に低下させて、生成物を排出させた。次いで物質を濾過した。得られた固体物質を脱イオン水で洗浄して、１１０℃で数時間乾燥した。
【００９９】
生成物中のＳｉ、ＡｌおよびＮａの分析を原子放射分光学により行った。次のモル組成を見出した：
１００ＳｉＯ2 ：５．１０Ａｌ2 Ｏ3 ：０．１５３Ｎａ2 Ｏ
乾燥固体生成物を粉体Ｘ線回折により分析して、ゼオライトNU-88 であるとして同定した。得られた図表は表１に示した結果に合致した。
【０１００】
透過電子顕微鏡による分析により、主要な形態学が板状片自体の間で結合される板状片形態結晶により特徴付けられて、混合結晶組織を形成するようになることが示された。これらの板状片は、おおよそ次のサイズを示した：１００×１００×１０ｎｍ。
【０１０１】
［実施例４：  PentPyrrを用いるゼオライトNU-88 の合成］
ゼオライトNU-88 の結晶核を反応混合物に添加したことを除いては、実施例３に記載の実験を再現した。添加した結晶核の重量は、実験中に使用したシリカの総量の４重量％に相当した。
【０１０２】
モル組成：
６０ＳｉＯ2 ：１．７１４Ａｌ2 Ｏ3 ：１８Ｎａ2 Ｏ：１０PentPyrr：３０００Ｈ2 Ｏの反応混合物を、下記から調製した：
「CAB-O-SIL 」(BDH Ltd) ３６．０５ｇ
SoAl235 溶液７．８０５ｇ
（重量％での組成：２２．３９％のＡｌ2 Ｏ3 ；２０．４９％のＮａ2 Ｏ；５７．１２％のＨ2 Ｏ）
水酸化ナトリウムのペレット１２．３ｇ
PentPyrr４０．８ｇ
（重量％での組成：９７．９９％の有機化合物；２．０１％のＨ2 Ｏ）
水５３２ｇ
NU-88 型１．４４ｇ（実施例３で調製した物質形態）。
【０１０３】
混合物を次の操作様式により調製した：
A-  水中に水酸化ナトリウムおよびアルミン酸ナトリウムを含む溶液
（約１５０ｇ）
B-  水中にPentPyrrを含む溶液（約１００ｇ）
C-  水中NU-88 型結晶核の分散液（約５０ｇ）
D-  残留水中CAB-O-SIL の分散液。
【０１０４】
溶液A を分散液D に攪拌下に添加した。次いで溶液B を添加し、次いで分散液C を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、傾斜板を有する攪拌器により攪拌を維持した。
【０１０５】
反応混合物の試料を規則正しく採取した。反応の開始をｐＨを介して監視した。１６０℃で９日後、反応混合物の温度を急速に室温に低下させて、生成物を排出させた。次いで物質を濾過した。得られた固体物質を脱イオン水で洗浄して、１１０℃で数時間乾燥した。
【０１０６】
生成物中のＳｉ、ＡｌおよびＮａの分析を原子放射分光学により行った。次のモル組成を見出した：
１００ＳｉＯ2 ：７．０Ａｌ2 Ｏ3 ：１．２６Ｎａ2 Ｏ
乾燥固体生成物を粉体Ｘ線回折により分析して、方沸石(analcime)の僅かな量（約５％）を伴って主としてゼオライトNU-88 から構成されるとして同定した。得られた図表は表１に示した結果に合致した。
【０１０７】
NU-88 の結晶核を反応混合物に添加することにより、ゼオライトNU-88 の全調製期間が短縮されたことは明白である。
【０１０８】
［実施例５：  HexPyrr を用いるゼオライトNU-88 の合成］
モル組成：
６０ＳｉＯ2 ：２Ａｌ2 Ｏ3 ：１８Ｎａ2 Ｏ：２０HexPyrr ：５０００Ｈ2 Ｏの反応混合物を、下記から調製した：
「CAB-O-SIL 」(BDH Ltd) ２８．１６ｇ
アルミン酸ナトリウム溶液１３．３８８ｇ
（重量％での組成：１１．９０％のＡｌ2 Ｏ3 ；２３．０７％のＮａ2 Ｏ；６５．０２％のＨ2 Ｏ）
水酸化ナトリウムのペレット７．３ｇ
HexPyrr ６８．３ｇ（重量％での組成：９４．７５％の有機化合物；５．２５％のＨ2 Ｏ）
蒸留水６８９ｇ。
【０１０９】
混合物を次の操作様式により調製した：
A-  水中に水酸化ナトリウムおよびアルミン酸ナトリウムを含む溶液
（約２００ｇ）
B-  水中にHexPyrr を含む溶液（約１５０ｇ）
C-  残留水中CAB-O-SIL の分散液。
【０１１０】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、混合物の攪拌を傾斜板を有する攪拌器により維持した。
【０１１１】
反応混合物の試料を規則正しく採取した。反応の開始をｐＨを介して監視した。１６０℃で１１日後、反応混合物の温度を急速に室温に低下させて、生成物を排出させた。次いで物質を濾過した。得られた固体物質を脱イオン水で洗浄して、１１０℃で数時間乾燥した。
【０１１２】
生成物中のＳｉ、ＡｌおよびＮａの分析を原子放射分光学により行った。次のモル組成を見出した：
１００ＳｉＯ2 ：５．４Ａｌ2 Ｏ3 ：２．６４Ｎａ2 Ｏ
乾燥固体生成物を粉体Ｘ線回折により分析して、ゼオライトNU-88 と方沸石(analcime)との混合物であるとして同定した。組成はおおよそ次の通りであった：NU-88 ８５％／方沸石(analcime)１５％。
【０１１３】
［実施例６：  PentPyrrを用いるゼオライトNU-88 の合成］
モル組成：
６０ＳｉＯ2 ：１．５０Ａｌ2 Ｏ3 ：１８Ｎａ2 Ｏ：１０PentPyrr：３０００Ｈ2 Ｏの反応混合物を、下記から調製した：
「CAB-O-SIL 」(BDH Ltd) ４５．０６ｇ
アルミン酸ナトリウム溶液１５．９３１ｇ
（重量％での組成：１２．００％のＡｌ2 Ｏ3 ；２４．４４％のＮａ2 Ｏ；６３．５６％のＨ2 Ｏ）
水酸化ナトリウムのペレット１３．０ｇ
PentPyrr５０．４ｇ（重量％での組成：９９．２６％の有機化合物；０．７４％のＨ2 Ｏ）
水６６２ｇ。
【０１１４】
混合物を次の操作様式により調製した：
A-  水中に水酸化ナトリウムおよびアルミン酸ナトリウムを含む溶液
（約２００ｇ）
B-  水中にPentPyrrを含む溶液（約１５０ｇ）
C-  残留水中CAB-O-SIL の分散液。
【０１１５】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、傾斜板を有する攪拌器により攪拌を維持した。
【０１１６】
反応混合物の試料を規則正しく採取した。反応の開始をｐＨを介して監視した。１６０℃で１２日後、反応混合物の温度を急速に室温に低下させて、生成物を排出させた。次いで物質を濾過した。得られた固体物質を脱イオン水で洗浄して、１１０℃で数時間乾燥した。
【０１１７】
生成物中のＳｉ、ＡｌおよびＮａの分析を原子放射分光学により行った。次のモル組成を見出した：
１００ＳｉＯ2 ：４．７Ａｌ2 Ｏ3 ：０．２０Ｎａ2 Ｏ
乾燥固体生成物を粉体Ｘ線回折により分析して、ゼオライトNU-88 であるとして同定した。得られた図表は表１に示した結果に合致した。
【０１１８】
［実施例７：  HexPyrr を用いるゼオライトNU-88 の合成］
モル組成：
６０ＳｉＯ2 ：２Ａｌ2 Ｏ3 ：１８Ｎａ2 Ｏ：１０HexPyrr ：３０００Ｈ2 Ｏの反応混合物を、下記から調製した：
「CAB-O-SIL 」３６．０５ｇ
アルミン酸ナトリウム溶液１５．３０９ｇ
（重量％での組成：１３．３２％のＡｌ2 Ｏ3 ；２４．４３％のＮａ2 Ｏ；６２．２６％のＨ2 Ｏ）
水酸化ナトリウムのペレット９．６ｇ
HexPyrr ４３．２ｇ（重量％での組成：９５．８３％の有機化合物；４．１７％のＨ2 Ｏ）
蒸留水６１６ｇ。
【０１１９】
混合物を次の操作様式により調製した：
A-  水中に水酸化ナトリウムおよびアルミン酸ナトリウムを含む溶液
（約２００ｇ）
B-  水中にHexPyrr を含む溶液（約１５０ｇ）
C-  残留水中CAB-O-SIL の分散液。
【０１２０】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、傾斜板を有する攪拌器により攪拌を維持した。
【０１２１】
反応混合物の試料を規則正しく採取した。反応の開始をｐＨを介して監視した。１６０℃で１２日後、反応混合物の温度を急速に室温に低下させて、生成物を排出させた。次いで物質を濾過した。得られた固体物質を脱イオン水で洗浄して、１１０℃で数時間乾燥した。
【０１２２】
生成物中のＳｉ、ＡｌおよびＮａの分析を原子放射分光学により行った。次のモル組成を見出した：
１００ＳｉＯ2 ：６．５４Ａｌ2 Ｏ3 ：３．９２Ｎａ2 Ｏ
乾燥固体生成物を粉体Ｘ線回折により分析して、ゼオライトNU-88 と方沸石(analcime)との混合物であるとして同定した。組成はおおよそ次の通りであった：NU-88 ７０％／方沸石(analcime)３０％。
【０１２３】
［実施例８：  1,4-ビス（メチルピロリジニウム）ブタン臭化物（TetraPyrr)構造を用いるNU-88 の合成］
1,4-ビス（メチルピロリジニウム）ブタン臭化物の構造は次の通りである。
【０１２４】
【化１５】
0004135121.tif 000014
【０１２５】
モル組成：
６０ＳｉＯ2 ：１．５Ａｌ2 Ｏ3 ：１５Ｎａ2 Ｏ：１０TetraPyrr ：３０００Ｈ2 Ｏの反応混合物を、下記から調製した：
「CAB-O-SIL 」(BDH Ltd) ２４．０３ｇ
アルミン酸ナトリウム溶液９．７１１ｇ
（重量％での組成：１０．５２％のＡｌ2 Ｏ3 ；２１．５６％のＮａ2 Ｏ；６７．９２％のＨ2 Ｏ）
水酸化ナトリウムのペレット５．３０ｇ
TetraPyrr ２５．８１ｇ
（重量％での組成：９９．２５％のTetraPyrr ；０．２５％のＨ2 Ｏ）
蒸留水３５２．４５ｇ。
【０１２６】
混合物を次の操作様式により調製した：
A-  水中に水酸化ナトリウムおよびアルミン酸ナトリウムを含む溶液
（約１２０ｇ）
B-  水中にTetraPyrr を含む溶液（約１２０ｇ）
C-  残留水中CAB-O-SIL の分散液。
【０１２７】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物を温度１６０℃に維持した。この温度を全反応期間維持した。さらに、回転装置内で４５回転／分の攪拌下に混合物を維持した。
【０１２８】
１６０℃で１０日後、反応混合物の温度を急速に室温に低下させて、生成物を排出させた。次いで物質を濾過した。固体物質を脱イオン水で洗浄して、１１０℃で数時間乾燥した。
【０１２９】
生成物中のＳｉ、ＡｌおよびＮａの分析を原子放射分光学により行った。次のモル組成を見出した：
１００ＳｉＯ2 ：４．４６Ａｌ2 Ｏ3 ：２．７２Ｎａ2 Ｏ
乾燥固体生成物を粉体Ｘ線回折により分析して、ゼオライトNU-88 であるとして同定した。
【０１３０】
［実施例９：  1,4-ビス（ビスキヌクリジニウム）ブタン臭化物（TetraBisQ)構造を用いるNU-88 の合成］
1,4-ビス（ビスキヌクリジニウム）ブタン臭化物の構造は次の通りである。
【０１３１】
【化１６】
0004135121.tif 000015
【０１３２】
モル組成：
６０ＳｉＯ2 ：１．５Ａｌ2 Ｏ3 ：１０Ｎａ2 Ｏ：１０TetraBisQ ：３０００Ｈ2 Ｏの反応混合物を、下記から調製した：
「CAB-O-SIL 」(BDH Ltd) ３．００ｇ
アルミン酸ナトリウム溶液１．２１４ｇ
（重量％での組成：１０．５２％のＡｌ2 Ｏ3 ；２１．５６％のＮａ2 Ｏ；６７．９２％のＨ2 Ｏ）
水酸化ナトリウムのペレット０．３３ｇ
TetraBisQ ３．８５ｇ
（重量％での組成：９４．８％のTetraBisQ ；５．２％のＨ2 Ｏ）
蒸留水４３．９４ｇ。
【０１３３】
混合物を次の操作様式により調製した：
A-  水中に水酸化ナトリウムおよびアルミン酸ナトリウムを含む溶液
（約１１ｇ）
B-  水中にTetraBisQ を含む溶液（約１１ｇ）
C-  残留水中CAB-O-SIL の分散液。
【０１３４】
溶液A を分散液C に攪拌下に添加した。次いで溶液B を添加した。均一ゲルを得るまで攪拌を続行した。次いで得られた混合物を容量７５ｍｌのステンレス鋼製オートクレーブ内に移した。混合物を温度１８０℃に維持した。この温度を全反応期間維持した。さらに、回転装置内で４５回転／分の攪拌下に混合物を維持した。
【０１３５】
１８０℃で１２日後、反応混合物の温度を急速に室温に低下させて、生成物を排出させた。次いで物質を濾過した。固体物質を脱イオン水で洗浄して、１１０℃で数時間乾燥した。
【０１３６】
生成物中のＳｉ、ＡｌおよびＮａの分析を原子放射分光学により行った。次のモル組成を見出した：
１００ＳｉＯ2 ：３．１Ａｌ2 Ｏ3 ：０．６５Ｎａ2 Ｏ
乾燥固体生成物を粉体Ｘ線回折により分析して、ゼオライトNU-88 であるとして同定した。
【０１３７】
［実施例１０：  Ｇａ・NU-88 の合成］
モル組成：
６０ＳｉＯ2 ：２Ｇａ2 Ｏ3 ：１８Ｎａ2 Ｏ：１０HexPyrr ：３０００Ｈ2 Ｏの反応混合物を、下記から調製した：
「CAB-O-SIL 」(BDH Ltd) ３６．０５ｇ
没食子酸ナトリウム溶液２１．８７２ｇ
（重量％での組成：１７．１４％のＧａ2 Ｏ3 ；２３．８４％のＮａ2 Ｏ；５９．０１％のＨ2 Ｏ）
水酸化ナトリウムのペレット７．７ｇ
HexPyrr ４２．２ｇ
（重量％での組成：９９．０１％の有機化合物；１．９９％のＨ2 Ｏ）
水５２４ｇ。
【０１３８】
混合物を次の操作様式により調製した：
A-  水中に水酸化ナトリウムおよび没食子酸ナトリウムを含む溶液
（約１５０ｇ）
B-  水中にHexPyrr を含む溶液（約１００ｇ）
C-  残留水中CAB-O-SIL の分散液。
【０１３９】
溶液A を分散液C に攪拌下に添加した。次いで溶液B を添加した。均一ゲルを得るまで攪拌を続行した。次いで得られた混合物を容量１リットルのステンレス鋼製オートクレーブ内に移した。混合物の温度を１６０℃に維持した。この温度を全反応期間維持した。さらに、傾斜板を有する攪拌器により攪拌を維持した。
【０１４０】
反応混合物の試料を規則正しく採取した。反応の開始をｐＨを介して監視した。１６０℃で１０日後、反応混合物の温度を急速に室温に低下させて、生成物を排出させた。次いで物質を濾過した。得られた固体物質を脱イオン水で洗浄して、１１０℃で数時間乾燥した。
【０１４１】
生成物中のＳｉ、ＧａおよびＮａの分析を原子放射分光学により行った。次のモル組成を見出した：
１００ＳｉＯ2 ：５．３５Ｇａ2 Ｏ3 ：１．０７Ｎａ2 Ｏ
乾燥固体生成物を粉体Ｘ線回折により分析して、Ｇａ・NU-88 であるとして同定した。得られた図表は表１に示した結果に合致した。
【０１４２】
［実施例１１：  Ｈ・NU-88 の調製］
実施例３の生成物の一部を窒素下に５５０℃で２４時間焼成した。この工程のすぐ後に空気下で第二焼成工程を同様に５５０℃で２４時間行った。
【０１４３】
次いで得られた物質を、固体焼成物質１ｇ当り溶液５０ｍｌを用いて塩化アンモニウム１モルの水溶液との接触に室温で２時間付した。次いで物質を濾過し、イオン交換水で洗浄し、１１０℃で乾燥させた。この処理を繰り返した。次いで物質を空気下に５５０℃で２４時間焼成した。
【０１４４】
原子放射分光学により行われる、生成物中のＳｉ、ＡｌおよびＮａの分析は次のモル組成を提供した：
１００ＳｉＯ2 ：４．０５Ａｌ2 Ｏ3 ：＜０．００４Ｎａ2 Ｏ。
【０１４５】
［実施例１２：  Ｈ・NU-88 の調製］
実施例６の生成物の一部を窒素下に５５０℃で２４時間焼成した。この工程のすぐ後に空気下で第二焼成工程を４５０℃で２４時間行った。
【０１４６】
次いで得られた物質を、固体焼成物質１ｇ当り溶液５０ｍｌを用いて塩化アンモニウム１モルの水溶液との接触に室温で２時間付した。次いで物質を濾過し、イオン交換水で洗浄し、１１０℃で乾燥させた。この処理を繰り返した。次いで物質を空気下に５５０℃で２４時間焼成した。焼成物質をＸ線回折で分析した。得られた回折図形を表２に記載した［横座標２θは（Ｃｕ  Ｋ  アルファ）および縦座標は（任意ユニットの）強度Ｉ）］。Ｘ線回折図表は表２に合致した。
【０１４７】
原子放射分光学により行われた、生成物中のＳｉ、ＡｌおよびＮａの分析は次のモル組成を提供した：
１００ＳｉＯ2 ：３．８０Ａｌ2 Ｏ3 ：０．０１１Ｎａ2 Ｏ。
【０１４８】
［実施例１３：  メチルシクロヘキサンのクラッキングにおけるゼオライトＨ・NU-88 の触媒特性の評価］
実施例１１で調製したゼオライトＨ・NU-88 の１２ｇを、円筒状固定床反応器内に導入した。反応器の温度を５００℃に維持し、次いでシクロヘキサンを反応器に導入した。使用した希釈ガスは窒素であり、反応器内で認めたＮ2 ／シクロヘキサンのモル比は１２であった。メチルシクロヘキサンの空間速度、すなわち時間１ユニット毎にゼオライトＨ・NU-88 の１重量ユニット当り使用されるメチルシクロヘキサンの重量は、該重量により６０重量％の転換率を得ることが可能になるようなものであった。得られた種々の生成物に関する選択率を次の表にまとめた。
【０１４９】
【表５】
0004135121.tif 000016
【０１５０】
この実施例により、ゼオライトＨ・NU-88 がメチルシクロヘキサンのクラッキングを行うのに十分に活性であり、また６０重量％の転換率に対するガス（Ｃ1 〜Ｃ4 ）の選択率が４６．７重量％であることが証明された。
【図面の簡単な説明】
【図１】  Ｘ線回折図表（２θ  VS. 強度Ｉ）である。
【図２】  Ｘ線回折図表（２θ  VS. 強度Ｉ）である。
【図１】
0004135121.tif 000023
【図２】
0004135121.tif 000024